СИНТЕТИЧЕСКИЙ ЦЕОЛИТ, СОДЕРЖАЩИЙ КАТАЛИТИЧЕСКИЙ МЕТАЛЛ

2
2
3
1. Мелкопористый синтетический цеолит, обладающий степенью кристалличности, равной не менее 80%, и содержащий не менее 0,01 мас. % по меньшей мере одного каталитического металла, выбранного из группы, включающей Ru, Rh, Pd, Ag, Os, Ir, Pt, Au, Mo, W, Re, Co, Ni, Zn, Cr, Mn, Ce, Ga и их комбинации, в пересчете на массу цеолита, где не менее 80% каталитического металла капсулировано в цеолите, где если цеолитом является алюмосиликат, то он обладает молярным отношением SiO:AlO, составляющим более 6:1.
2. Мелкопористый синтетический цеолит по п. 1, который обладает каркасной структурой типа СНА, AEI, AFX, RHO, KFI или LTA.
2
2
3
3. Мелкопористый синтетический цеолит по п. 1, который выбран из группы, включающей силикаты, алюмосиликаты и боросиликаты, где, если цеолит содержит Si и Al, то он обладает молярным отношением SiO:AlO, составляющим более 10:1.
4. Мелкопористый синтетический цеолит по п. 1, который дополнительно содержит не менее 0,01 мас. % переходного металла, выбранного из группы, включающей Cu, Fe, Ti, Zr, Nb, Hf, Та и их комбинации, где указанный переходный металл является внекаркасным металлом.
5. Мелкопористый синтетический цеолит по п. 1, в котором каталитический металл содержится в виде частиц, где не менее 80% частиц обладают наибольшим размером, определенным с помощью ТЭМ (трансмиссионная электронная микроскопия), равной менее 4 нм.
2
2
3
6. Мелкопористый синтетический цеолит по п. 1, который является силикатом или алюмосиликатом, обладающим молярным отношением SiO:AlO, составляющим более 12:1, где каталитический металл выбран из группы, включающей Pt, Rh, Pd и Au, и их комбинации, и где цеолит обладает каркасной структурой типа СНА, AEI, AFX, RHO, KFI или LTA.
2
2
3
7. Мелкопористый синтетический цеолит по п. 1, который является силикатом или алюмосиликатом, обладающим молярным отношением SiO:AlO, составляющим более 12:1, где каталитический металл выбран из группы, включающей Pt, Pd и/или Rh, и где цеолит обладает каркасной структурой типа СНА или AFX.
8. Мелкопористый синтетический цеолит по п. 1, который находится в свежесинтезированной форме и дополнительно содержит органический направляющий реагент для формирования структуры (ОНРС).
9. Мелкопористый синтетический цеолит по п. 1, находящийся в прокаленной форме, полученный путем проведения стадии прокаливания мелкопористого цеолита по п. 8.
10. Способ получения мелкопористого синтетического цеолита по любому из пп. 1-9, включающий:
a) приготовление реакционной смеси, содержащей смесь для синтеза, обеспечивающую образование каркасной структуры мелкопористого синтетического цеолита, и по меньшей мере один предшественник каталитического металла, где предшественник каталитического металла включает комплексы металлов, стабилизированные лигандами L, выбранными из группы, включающей содержащие атом N лиганды, содержащие атом О лиганды, содержащие атом S лиганды и содержащие атом Р лиганды,
b) нагревание указанной реакционной смеси при условиях проведения кристаллизации с получением кристаллов указанного мелкопористого синтетического цеолита, и
c) извлечение из реакционной смеси указанных кристаллов мелкопористого синтетического цеолита.
3
3
4
2
3
4
3
2
2
2
2
2
2
2
2
2
2
2
3
3
3
5
2
2
2
2
2
2
2
2
2
2
2
3
3
6
3
3
6
3
3
6
3
3
3
5
3
3
2
11. Способ по п. 10, в котором лигандом L является содержащий атом N лиганд, выбранный из группы, включающей NH и этилендиамин; и предшественник каталитического металла выбран из группы, включающей [Pt(NH)]Cl, [Pt(NH)](NO), [Pd(NHCHCHNH)]Cl, [Rh(NHCHCHNH)]Cl, [Ir(NH)Cl]Cl, [Re(NHCHCHNH)O]Cl, [Ag(NHCHCHNH)]NO, [Ru(NH)]Cl, [Ir(NH)]Cl, [Ir(NH)](NO), [Ir(NH)NO](NO).
2
2
3
12. Способ по п. 10, в котором смесь для синтеза, обеспечивающая образование каркасной структуры мелкопористого синтетического цеолита, содержит источник трехвалентного элемента X и необязательно источник трехвалентного элемента Y, и где молярное отношение (предшественник каталитического металла (металл)):(XO+YO) в смеси для синтеза находится в диапазоне от 0,00001 до 0,015.
13. Способ получения мелкопористого синтетического цеолита по любому из пп. 1-9, включающий:
a) приготовление реакционной смеси, содержащей смесь для синтеза, обеспечивающую образование каркасной структуры мелкопористого синтетического цеолита, по меньшей мере один закрепляющий реагент и по меньшей мере один предшественник каталитического металла, где закрепляющий реагент содержит по меньшей мере одну аминогруппу и/или тиольную группу и по меньшей мере одну алкоксисилановую группу и предшественник каталитического металла включает по меньшей мере один лиганд, который можно заменить по меньшей мере на одну аминогруппу и/или тиольную группу, содержащуюся в закрепляющем реагенте,
b) нагревание указанной реакционной смеси при условиях проведения кристаллизации с получением кристаллов указанного мелкопористого синтетического цеолита, и
c) извлечение из реакционной смеси указанных кристаллов мелкопористого синтетического цеолита.
2
x
3
1
4
2
2
x
3
1
4
2
6
2
6
3
4
2
3
4
3
2
3
2
3
2
3
2
3
3
2
3
2
2
2
3
4
2
3
4
42
3
3
2
3
4
2
4
3
4
2
3
2
3
2
7
3
4
3
2
2
4
3
2
4
14. Способ по п. 13, в котором закрепляющим реагентом является тиол, обладающий структурой HS-(CH)-Si-(OR), где x = от 1 до 5 и R=С-С-алкил; или амин, обладающий структурой HN-(CH)-Si-(OR), где x = от 1 до 5 и R=С-С-алкил; и предшественник каталитического металла выбран из группы, включающей HPtCl, HPtBr, Pt(NH)Cl, Pt(NH)(NO), RuCl⋅xHO, RuBr⋅xHO, RhCl⋅xHO, Rh(NO)⋅2HO, RhBr⋅xHO, PdCl⋅xHO, Pd(NH)Cl, Pd(NH)B, Pd(NH)(NO), AuCl, HAuBr⋅xHO, HAuCl, HAu(NO)⋅xHO, Ag(NO), ReCl, ReO, OsCl, OsO, IrBr⋅4HO, IrCl, IrCl, IrCl⋅xHO и IrBr, где x равно от 1 до 18.
2
2
3
2
2
3
15. Способ по п. 13, в котором смесь для синтеза, обеспечивающая образование каркасной структуры мелкопористого синтетического цеолита, содержит источник трехвалентного элемента X и необязательно источник трехвалентного элемента Y, и где молярное отношение (закрепляющий реагент):(XO+YO) находится в диапазоне от 0,001 до 0,02; и молярное отношение (предшественник каталитического металла (металл)):(ХО+YO) находится в диапазоне от 0,0001 до 0,001.
16. Применение находящегося в активной форме мелкопористого синтетического цеолита по любому из пп. 1-9 в качестве сорбента или в качестве катализатора.
17. Способ превращения сырья, содержащего органическое соединение, в продукт превращения, который включает стадию введения в соприкосновение указанного сырья, проводимого при условиях превращения органического соединения, с катализатором, содержащим мелкопористый синтетический цеолит по любому из пп. 1-9.